СПОСОБ ГРАНУЛИРОВАНИЯ ФЛЮСА

1. Способ гранулирования флюса, включающий расплавление материала, формирование капель расплава, охлаждения их с образованием гранул, отличающийся тем, что на поверхность металлической пластины с отражательной способностью не менее 0,65 наносят слой порошка шихты флюса, состоящего из смеси неметаллических и металлических компонентов с регламентированным размером фракций и толщиной, достаточной для проплавления не менее 90% слоя порошка, затем воздействуют на порошок шихты флюса потоком световой энергии с длиной волны более 0,56 мкм, с плотностью мощности излучения в течение времени, достаточными для расплавления неметаллических компонентов флюса, с продольной скоростью перемещения светового луча относительно обрабатываемого порошка 0,01-20,0 см/с, а дальнейшее охлаждение расплава ведут на поверхности металлической пластины в газовой среде с образованием гранул.
2. Способ по п.1, отличающийся тем, что используют порошок шихты флюса с фракцией компонентов не более 0,315 мм.
3. Способ по п.1, отличающийся тем, что на порошок шихты флюса воздействуют потоком световой энергией в течение не более 20 с.
2
6
2
4. Способ по п.1, отличающийся тем, что на слой порошка шихты флюса воздействуют потоком световой энергией с плотностью мощности излучения 10-10 Вт/см.
5. Способ по п.1, отличающийся тем, что неметаллические компоненты в шихте флюса составляют не менее 45 об.%.
6. Способ по п.1, отличающийся тем, что в качестве световой энергии на слой порошка воздействуют лучом лазера.
7. Способ по п.1, отличающийся тем, что обработку и охлаждение расплава ведут в нейтральной газовой среде.